(57)【要約】【課題】汚染水から環境汚染物質を除去する機能を備え、汚染水による土壌汚染を効果的に防止できる環境汚染物質除去シートの提供。【解決手段】下記の方法で測定する２００ｍｌ通水時間が１０分以上であることが好ましい。２００ｍｌ通水時間：Ａ４サイズの環境汚染物質除去シートを市販の漏斗に透水性調節層が下になるように置き、中央部を押し込んで凹ませた状態で固定し、その上から２００ｍｌの水を注ぎ、水の全量が下に自重で落ちるまでの時間を測定し、２００ｍｌ通水時間とした。【選択図】図１
2014166621.tif 000002
【特許請求の範囲】
【請求項１】
吸着材を含む透水性層と、該透水性層の一方の面に積層した透水性調節層とを少なくとも有する環境汚染物質除去シート。
【請求項２】
下記の方法で測定する２００ｍｌ通水時間が１０分以上であることを特徴とする請求項１に記載の環境汚染物質除去シート
２００ｍｌ通水時間：Ａ４サイズの環境汚染物質除去シートを市販の漏斗に透水性調節層が下になるように置き、中央部を押し込んで凹ませた状態で固定し、その上から２００ｍｌの水を注ぐ。水の全量が下に自重で落ちるまでの時間を測定し、２００ｍｌ通水時間とした。
【請求項３】
吸着剤がゼオライトであることを特徴とする請求項１または２に記載の環境汚染物質除去シート。
【請求項４】
吸着剤の含有量が５０〜２０００ｇ／ｍ２であることを特徴とする請求項１〜３のいずれかに記載の環境汚染物質除去シート。
【請求項５】
前記透水性調節層が、エアレイド不織布、スパンボンド不織布、ニードルパンチ不織布、織布、及び、紙より選ばれる一種である多孔質材料で構成されている、請求項１〜４のいずれかに記載の環境汚染物質除去シート。
【請求項６】
前記透水性調節層が、熱融着性繊維よりなる長繊維不織布である、請求項１〜５のいずれかに記載の環境汚染物質除去シート。
【請求項７】
前記透水性調節層が、ゴムシート、熱可塑性エラストマーシート、繊維シートにゴムを含浸した複合シート、及び、樹脂繊維が網状に分布してなるフィルムを積層して熱融着した樹脂多層フィルムより選ばれた一種に開孔処理された非多孔質材料である、請求項１〜４のいずれかに記載の環境汚染物質除去シート。
【発明の詳細な説明】
【技術分野】
【０００１】
本発明は、例えばがれき（瓦礫）などの廃棄物を仮置きする際などに使用される環境汚染物質除去シートに関する。
【背景技術】
【０００２】
例えば、建造物が破壊されて生じるがれきなどの廃棄物は、一旦、屋外の所定の土地に仮置きされた後、処分される。この際、廃棄物に、放射性物質、重金属類などの環境汚染物質が含まれたり付着したりしている場合には、降雨などにより廃棄物に水が染み込むと、その水は環境汚染物質を取り込んだ後、汚染水となって廃棄物から染み出し、土壌を汚染する。
そこで、このような土壌汚染を防止するために、廃棄物を仮置きする場合には、その下に防水シートを敷くことが一般に行われている。防水シートとしては、加硫ゴムを主成分とする組成物や、熱可塑性エラストマー組成物から形成されたものがある（例えば特許文献１参照。）。  しかしながら、このように従来の防水シートを敷いても、廃棄物から染み出た汚染水は防水シート上を広がってしまい、防水シートの周端部から土壌へと移行してしまう場合があった。
【０００３】
特許文献２の環境汚染物質除去シートは、金属酸化物粒子、吸着材粒子及び短繊維が熱可塑性樹脂粒子を介して繊維状基材に結合されたシートであり、室内空気汚染物質の除去には一定の効果が期待される。  しかしながら、シート表面からの吸着剤粒子の脱落を完全に防止することは出来ず、汚染物質を吸着した吸着性粒子が、シート上に仮置きされた廃棄物に再付着したり、仮置き場所の土壌に脱落したりするおそれがある。
【０００４】
特許文献３には、空隙部に吸着性粒子が充填された熱接着性複合繊維を主体とするエアレイド不織布層の両面に、熱接着性複合繊維を主体とするエアレイド不織布層を積層した吸着用エアレイド不織布が提案されている。  このエアレイド不織布はエアフィルタとして使用する場合には良好であったものの、廃棄物や土壌から環境汚染物質を溶出した汚染水から環境汚染物質を効率よく吸着し除去することは出来なかった。
【先行技術文献】
【特許文献】
【０００５】
【特許文献１】特開平５−９３０７号公報
【特許文献２】特開平１１−３３３４２号公報
【特許文献３】特開２００９−６２９８号公報
【発明の概要】
【発明が解決しようとする課題】
【０００６】
上記のように、例えばがれき（瓦礫）などの廃棄物を仮置きする際などに使用する環境汚染物質除去シートとして、汚染物質を吸着した吸着剤が脱落して周囲を汚染することなく、廃棄物から汚染物質を溶解して流出する汚染水による仮置き場の土壌汚染を効果的に防止することの出来るものは無かった。
【０００７】
本発明の目的は、汚染水から環境汚染物質を除去する機能を備え、汚染水による仮置き場の土壌汚染を効果的に防止できる環境汚染物質除去シートを提供することである。
【課題を解決するための手段】
【０００８】
本発明は以下の構成を有する。
［１］吸着材を含む透水性層と、該透水性層の一方の面に積層した透水性調節層とを少なくとも有する環境汚染物質除去シート。
［２］下記の方法で測定する２００ｍｌ通水時間が１０分以上であることを特徴とする［１］に記載の環境汚染物質除去シート
２００ｍｌ通水時間：Ａ４サイズの環境汚染物質除去シートを市販の漏斗に透水性調節層が下になるように置き、中央部を押し込んで凹ませた状態で固定し、その上から２００ｍｌの水を注ぐ。水の全量が下に自重で落ちるまでの時間を測定し、２００ｍｌ通水時間とした。
【０００９】
［３］吸着剤がゼオライトであることを特徴とする［１］または［２］に記載の環境汚染物質除去シート。
［４］吸着剤の含有量が５０〜２０００ｇ／ｍ２であることを特徴とする［１］〜［３］のいずれかに記載の環境汚染物質除去シート。
【００１０】
［５］前記透水性調節層が、エアレイド不織布、スパンボンド不織布、ニードルパンチ不織布、織布、及び、紙より選ばれる一種である多孔質材料で構成されている、［１］〜［４］のいずれかに記載の環境汚染物質除去シート。
［６］前記透水性調節層が、熱融着性繊維よりなる長繊維不織布である、［１］〜［５］のいずれかに記載の環境汚染物質除去シート。
【００１１】
［７］前記透水性調節層が、ゴムシート、熱可塑性エラストマーシート、繊維シートにゴムを含浸した複合シート、及び、樹脂繊維が網状に分布してなるフィルムを積層して熱融着した樹脂多層フィルムより選ばれた一種に開孔処理された非多孔質材料である、［１］〜［４］のいずれかに記載の環境汚染物質除去シート。
【発明の効果】
【００１２】
本発明によれば、汚染水から環境汚染物質を除去する機能を備え、汚染水による土壌汚染を効果的に防止する環境汚染物質除去シートを提供できる。
【図面の簡単な説明】
【００１３】
【図１】本発明の環境汚染物質除去シートの一例を示す断面図である。
【図２】図１の環境汚染物質除去シートの使用方法の一例を示す断面図である。
【図３】図１の環境汚染物質除去シートの使用方法の他の一例を示す断面図である。
【発明を実施するための形態】
【００１４】
以下、本発明を詳細に説明する。
＜環境汚染物質除去シート＞
図１は、本発明の一実施形態例である環境汚染物質除去シートの構成を示す断面図であり、この環境汚染物質除去シート１０は、吸着材１２を含む透水性層１３と、該透水性層１３の一方の面に積層した透水性調節層１４との２層構造の積層シートである。
【００１５】
この環境汚染物質除去シート１０は、建造物が破壊されて生じたがれきなどの廃棄物を屋外に仮置きする際などに、廃棄物と土壌との間に敷かれ、廃棄物仮置き用シートとして好適に使用されるものである。環境汚染物質除去シート１０は、図２に示すように、透水性調節層１４が下側となるように配置され、土壌Ｓの上に敷かれる。そして、敷かれた環境汚染物質除去シート１０の上に、がれきなどの廃棄物Ｇが仮置きされる。なお、図２において、吸着材の図示は略している。
【００１６】
このように廃棄物Ｇと土壌Ｓとの間に環境汚染物質除去シート１０を敷くと、雨などの水が廃棄物Ｇに染み込み、廃棄物Ｇに含まれたり付着したりしていた環境汚染物質がこの水に取り込まれ、その後、汚染水として廃棄物Ｇから流出した際には、該汚染水は透水性層１３に吸収される。ついで、透水性層１３と土壌Ｓの間にある透水性調節層１４の作用により汚染水は透水性層１３内に一時的に留まり、この間に透水性層１３に含まれる吸着材１２が、汚染水中の環境汚染物質を吸着して汚染水から除去する。そして、このように吸着材１２により少なくとも一部の環境汚染物質が除去された水（以下、処理水という場合がある）は、土壌Ｓに徐々に移行する。また、仮に、処理水が防水シート１０の周端部から土壌Ｓへと移行したとしても、その処理水は透水性層１３において、既に環境汚染物質が低減されたものであるため、土壌Ｓの汚染は抑制される。
環境汚染物質としては、例えば、放射性セシウム、放射性ストロンチウムなどの放射性物質、重金属類などが挙げられる。
【００１７】
汚染水中の環境汚染物質を効果的に吸着して汚染水から除去するためには、環境汚染物質除去シートが、水を直ちに透過させないと共に、水の透過を全く遮ることなく、水を徐々に通す透水性を有している必要がある。
本発明の環境汚染物質除去シートの透水性は、Ａ４サイズの環境汚染物質除去シートを市販の漏斗に透水性調節層が下になるようにして、中央部を押し込んで凹ませた状態で固定し、その上から２００ｍｌの水を注ぎ、水の全量が下に自重で落ちるまでの時間を測定する２００ｍｌ通水時間として、１０分以上４０時間以下であることが好ましい。  より好ましくは１時間以上２０時間以下、さらに好ましくは３時間以上１０時間以下である。
【００１８】
[透水性層]
透水性層１３としては、吸着材１２を含み、水を透す透水性を備えた層であればよいが、図示例のように、シート状の有機多孔質材料１１をマトリックスとし、該有機多孔質材料１１中に吸着材１２が分散状態で保持されている層が好ましい。
このような透水性層１３は、有機多孔質材料１１をマトリックスとするため、廃棄物Ｇから染み出る汚染水を良好に吸収、保持できる。そして、透水性層１３に含まれる吸着材１２は、このように吸収、保持された汚染水に作用して、汚染水中の環境汚染物質を効果的に吸着する。例えば、環境汚染物質が放射性セシウムである場合、放射性セシウムは水が存在すると水に溶解してセシウムイオンとなり、吸着材１２に良好に吸着される。なお、透水性層は多層構造であってもよい。
【００１９】
透水性層１３に含まれる吸着材１２としては、有機吸着材、無機吸着材など、環境中に存在する有害な環境汚染物質を吸着する作用を有するものであるが、無機吸着材が好適に使用される。
無機吸着材としては、吸着対象の汚染物質に応じて適宜選択できるが、例えば、ゼオライト、活性白土、大谷石、シリカ、アルミナ、モレキュラーシーブ、多孔性鉱物、非晶質水酸化鉄、プルシアンブルーなどが挙げられ、これらのうちの１種以上を使用できる。吸着材１２の形状は、粉状、顆粒状、ペレット状などのものを用いることが出来、吸着剤の粒度は透水性層に固着できれば特に限定するものではなく、０．５〜５０００μｍの範囲で適宜選ぶことが出来る。  
【００２０】
これらのうちゼオライトは、天然ゼオライトおよび合成ゼオライトとして、結晶構造の違いにより約２００種類程度存在することが知られている。合成ゼオライトは、三次元のカゴ状構造を有するアルミノケイ酸塩であって、強いイオン交換性を有する。また、天然ゼオライトは、筒状の構造を持ち、その構造と孔の大きさに特徴がある。吸着の対象となる環境汚染物質がセシウムイオンである場合などには、筒状の構造を持つ天然ゼオライトが吸着材１２として好ましい。天然ゼオライトの孔の大きさは、０．２２〜１ｎｍであり、０．５５〜０．８ｎｍが好ましい。
【００２１】
透水性層１３に含まれる吸着材１２の量は、単位面積当たり、５０〜２０００ｇ／ｍ２の範囲で調整されることが好ましい。このような量であると、環境汚染物質を充分に吸着でき、かつ、吸着材１２の透水性層１３からの脱落もしにくく、環境汚染物質除去シート１０の取扱性に優れる。
【００２２】
透水性層１３において、吸着材１２を保持する有機多孔質材料１１としては、不織布、織布、編布など、有機繊維からなり、各繊維間に空隙が形成されているシート材料や、ポリウレタン系樹脂などの樹脂を発泡成形して得られた多数の孔を有する発泡シートなどのシート状物が挙げられる。有機多孔質材料１１は、有機物であり焼却可能な点で好ましい。また、これら有機多孔質材料１１の中では不織布が好ましい。不織布の坪量（含まれる吸着材１２は除く。）は、５０〜１０００ｇ／ｍ２が好ましい。
【００２３】
不織布を構成する原料繊維としては、不織布の製造に一般に用いられる有機繊維を使用できる。このような有機繊維としては、親水性有機繊維、疎水性有機繊維が挙げられ、これらのうちの１種以上を使用できる。
親水性有機繊維としては、製紙用木材パルプ（針葉樹および／または広葉樹木材より調製される化学パルプや機械パルプなど。）、古紙パルプ、リンター、麻、綿、ケナフなどより調製される非木材植物繊維などの天然セルロース繊維や、レーヨンなどの合成繊維が挙げられる。これらのなかでは、工業的に利用しやすい点から、天然セルロース繊維が好ましい。天然セルロース繊維としては、乾燥されたパルプシートの状態で供給され、乾燥状態で機械的に粉砕、解繊されたものが好ましい。
また、疎水性有機繊維としては、ポリエチレン、ポリプロピレンなどのポリオレフィン系繊維、ポリエステル繊維などが挙げられる。
【００２４】
これらのなかでも、長期間使用した場合に必要な強度を付与するためには、不織布を構成する原料繊維としては、疎水性有機繊維を主に採用することが好ましい。
原料繊維は、吸着材１２の１００質量部に対して、０．１〜５０質量部程度を用いることが好ましい。原料繊維の繊維長は、不織布の製造方法などに応じて、適宜設定できる。
【００２５】
また、不織布には、その製造方法によっては、原料繊維とともに、加熱によりその少なくとも一部が溶融して接着性を発揮する、熱融着性接着剤を使用してもよい。熱融着性接着剤を原料繊維とともに用いてウェブを形成した場合、該ウェブを熱処理（サーマルボンド法）することにより、熱融着性接着剤の少なくとも一部が溶融して接着作用を奏し、原料繊維同士が結合した安定なシート形態の不織布を製造できる。
【００２６】
熱融着性接着剤としては、少なくとも一部が溶融して接着剤として作用するものであればよく、繊維状の熱融着性接着剤（以下、熱融着性繊維という。）の他、粉体状の熱融着性接着剤などが挙げられ、これらの１種以上を使用できる。
熱融着性繊維には、繊維全体が溶融して接着剤として作用するものと、繊維の一部のみが溶融して接着剤として作用するものとがあり、これらの１種以上を使用できる。熱融着性繊維の材質としては、例えばポリエチレン、ポリプロピレン、エチレン・酢酸ビニル共重合体、ポリアミドおよびポリエステルよりなる群より選ばれる１種以上が挙げられる。繊維全体が溶融して接着剤として作用する熱融着性繊維は、好ましくはこれらのうちの１種または２種以上の混合物を用いて繊維全体が形成される。繊維の一部のみが溶融して接着剤として作用する熱融着性繊維は、好ましくはこれらのうちの１種または２種以上の混合物を用いて、溶融する部分と溶融しない部分とがそれぞれ形成される。
【００２７】
一部のみが溶融して接着剤として作用する繊維としては、例えば、ポリプロピレン繊維（融点１６０℃）からなる芯部の外周をポリエチレン層（融点１３０℃）で被覆した芯鞘構造の複合繊維などが挙げられる。熱融着性繊維として、このように高融点の繊維の外周に低融点の熱融着性樹脂からなる被覆層を設けた芯鞘構造の複合繊維を使用する場合には、被覆層（鞘）が溶融し芯部は溶融しない温度（例えば１４０℃。）で熱風処理して、被覆層のみを溶融させる。このような複合繊維を用いると、熱風処理を行っても芯部は溶融せずに安定した繊維として残存する。そのため、繊維全体が溶融する熱融着性繊維を用いた場合のように、溶融した熱融着性繊維により不織布の空隙が埋まることがなく、環境汚染物質を含む液体を空隙に充分に保持できる。
熱融着性繊維の繊維長は、不織布の製造方法などにより、適宜設定できる。
【００２８】
粉体状の熱融着性接着剤の材質としては、熱融着性繊維の説明において例示した材質などが挙げられる。粉体状の熱融着性接着剤を用いる場合、５０〜５００μｍ程度の粒度の粒子からなる粉体が好ましく使用できる。
【００２９】
不織布の一般的な製造工程としては、原料繊維からウェブを形成するウェブ形成工程と、ウェブ中の原料繊維を結合させる繊維結合工程とを有する方法がある。そして、不織布の形態としては、例えばウェブ形成工程の違いに基いて、乾式不織布、湿式不織布、スパンボンド不織布などがある。これらの不織布のうち、有機多孔質材料１１としては、乾式不織布が好ましい。
【００３０】
乾式不織布には、ウェブ形成工程としてエアレイド法が採用された不織布（エアレイド不織布）や、ウェブ形成工程としてカーディング法が採用された不織布があるが、なかでもエアレイド不織布が好ましい。エアレイド法は、空気流を利用して原料繊維を三次元的にランダムに積層させて、ウェブを形成する方法である。そのため、ウェブ形成工程としてエアレイド法を採用することにより、かさ密度が低く、繊維間の空隙が大きな不織布を製造できる。
【００３１】
エアレイド不織布のなかでは、ウェブ形成工程後の繊維結合工程として、熱風処理が採用された不織布が好ましい。熱風処理による繊維結合工程は、エアスルー法またはスルーエア法などとも呼ばれるサーマルボンド法の一種である。熱風処理を採用する場合には、ウェブ形成の際に、上述した熱融着性接着剤を原料繊維とともに使用する。
繊維結合工程として熱風処理を採用することにより、エアレイド法により形成された低いかさ密度、繊維間の大きな空隙を維持しつつ、原料繊維を結合させることができる。このようなエアレイド不織布は、環境汚染物質を含む汚染水を充分に吸収、保持できる。
【００３２】
エアレイド不織布を製造する場合、原料繊維の繊維長としては、１〜３０ｍｍが好ましく、２〜１０ｍｍがより好ましい。また、熱融着性接着剤として熱融着性繊維を使用する場合、熱融着性繊維の繊維長も、原料繊維について示した上記範囲内の繊維長が好ましい。
本明細書において繊維長は、任意に選択した５０本以上の繊維をサンプルとし、これらについて電子顕微鏡観察により測定した長さの平均値である。
【００３３】
有機多孔質材料１１としてエアレイド不織布を採用し、これに吸着材１２を保持させる場合には、エアレイド法によるウェブ形成工程において、原料繊維と熱融着性接着剤と吸着材１２とを混合した混合物を空気流によりランダムに積層させてエアレイドウェブを形成し、該エアレイドウェブに対して熱風処理による繊維結合工程を行えばよい。あるいは、原料繊維と吸着材１２とを混合した混合物を空気流によりランダムに積層させて、エアレイドウェブを形成し、該エアレイドウェブ上に熱融着性接着剤を付与してから、これに対して熱風処理による繊維結合工程を行えばよい。
このような方法によれば、吸着材１２をエアレイド不織布中に分散性よく固定でき、しかも、吸着材１２の表面が熱融着性接着剤によって過度には被覆されないため、吸着材１２の吸着性能が良好に維持される。
【００３４】
この場合、熱融着性接着剤は、エアレイド不織布中に保持される吸着材１２の１００質量部に対して、５〜５０質量部程度が用いられることが好ましい。このような範囲であると、エアレイド不織布中の原料繊維と吸着材１２とを充分に固定でき、シート形状を安定に維持できるとともに、吸着材１２の脱落も防止できる。また、熱融着性接着剤によって吸着材１２の表面が過度に被覆されず、吸着材１２の吸着性能も良好に維持される。
【００３５】
［透水性調節層］
透水性調節層１４は、透水性層１３の下面に配置されて本発明の環境汚染物質除去用シートを構成し、汚染水が直ちに環境汚染物質除去用シートから流出させることなく透水性層中に留め、透水性層中に含有される吸着材１２により汚染水中の環境汚染物質が除去された処理水としてから、土壌Ｓに移行させるための層である。
このために、透水性調節層１４は、水を直ちに透過させることを防ぐと共に、水の透過を全く遮ることなく、水を徐々に通す透水性を有している必要がある。
【００３６】
本発明の環境汚染物質除去用シートに使用される透水性調節層としては、例えば、エアレイド不織布、スパンボンド不織布、ニードルパンチ不織布などの各種不織布、織布、紙類などの各種多孔質材料のシートを使用することができる。
また、加硫ゴムを主成分とするようなゴムシート、熱可塑性エラストマーを主成分とするシート、織布や不織布などの繊維シートにゴムを含浸した複合シート、これらのうちの２種以上の積層物などを用いて、単層または多層で形成されたシートを使用することが出来るが、突刺強度に優れる点から、樹脂繊維などの繊維を含んで形成された層であることが好ましい。  このような層としては、例えば、樹脂繊維が網状に分布してなるフィルムを積層して熱融着した樹脂多層フィルムは、突刺強度に優れるため、該樹脂多層フィルムからなる非透水性層１４を備えた防水シート１０上に、不規則な形状の破片などを含むがれきなどを仮置きした場合でも、防水シート１０に穴が開いたり、破れたりしにくい。そのため、防水シートの穴や破れた箇所から、処理水が土壌へと移行することを抑制できる。また、このような強度を備え、穴、破れなどの生じにくい防水シート１０であれば、防水シート１０上の廃棄物Ｇを防水シート１０ごと持ち上げて、処分場などの他の場所へ移すこともできる。また、上述の樹脂多層フィルムに対して、他の樹脂をコーティングしたり、ラミネートしたりして組み合わせた複合樹脂フィルムも非透水性層１４の形成に好適である。  このようなシートからなる透水性調節層としては、適宜、開孔処理されたものが用いられる。
【００３７】
透水性調節層１４として不織布を用いる場合、透水性は原料繊維の繊維径、坪量、密度などで調節することができる、具体的には、細い繊維径の原料繊維を用いて坪量を大きくすることにより、原料繊維の繊維径が小さいと不織布を緻密にする事が出来、坪量や密度を大きくすることによって繊維同士の間隔が小さくなり繊維間を水が通過するのを妨げて透水性を小さくすることができる。
透水性調節層としては、シートとしての強度や吸着剤のシートの外への脱落を防止する効果等の点から、溶融された樹脂をノズルから押し出して紡糸されたエンドレスの長繊維をベルトコンベア上で、直接重ねあわせてウェブ形成した後に、熱ロールでドット接着(部分接着)されて製造されるスパンボンド不織布が好ましく用いられる。
【００３８】
スパンボンド不織布として、融点の異なる２成分複合型繊維を用い、従来のドット接着に加えて、エアスルー方式により熱風処理するなどの、サーマルボンド法による接着を併用したものは、不織布の全体にわたって繊維同士が接着しているため、負荷により、ドット接着された以外の箇所で、繊維が自由に動き、上に乗せる瓦礫などの重量が重い、あるいは汚染水の量が多いなど、通水時の負荷が大きくなるなどの原因によって孔径が変動し、結果的に透水性が不安定になることを防止できるため、好ましい態様である。このような不織布としては、ユニチカから販売されている「エルベス」が挙げられる。また、高い孔径安定性のために、より強固な繊維間接着が必要な場合は、熱溶融性繊維(１成分)からなるメルトブローン不織布のようなものも好適に用いることが出来る。
【００３９】
透水性調節層１４の坪量は適宜設定できるが、３０〜１００ｇ／ｍ２が好ましい。３０ｇ／ｍ２未満であると、汚染物質除去用シートを所望の透水性に調節することが難しく、１００ｇ／ｍ２より大きいと、汚染物質除去用シートの取扱性が悪くなり、コストも上昇するため好ましくない。
【００４０】
環境汚染物質除去シートは、透水性層において透水性調節層が積層していない側の面に、透水性カバー層（図示略）が積層されたものでもよい。透水性カバー層を有していると、透水性層中の吸着材が環境汚染物質除去シート外へと脱落しにくい。
透水性カバー層としては、汚染水が浸み通ることが可能であって、強度も良好な薄手のシートが好適に用いられる。このようなシートとしては、例えばスパンボンド不織布、スパンレース不織布、ニードルパンチ不織布などの不織布や、織布など、長繊維から形成されたものや、紙類や開孔を設けたフィルムなどの１種以上を使用できる。
【００４１】
＜環境汚染物質除去シートの製造方法＞
次に、透水性層１３を構成する有機多孔質材料１１として、エアレイド不織布を採用した場合を例に挙げて、図１の構成の環境汚染物質除去シート１０の製造方法を具体的に説明する。
まず、通気性のあるキャリアシートを用意し、これをコンベアに装着されて走行するメッシュ状無端ベルト上に繰り出す。そして、エアレイド法のウェブフォーミング機を用いて、機械的に解繊された原料繊維と吸着材１２と熱融着性接着剤との混合物をメッシュ状無端ベルト側に吸気流の作用により下降させ、キャリアシート上に落下堆積させる。さらにこの上に、ＰＥ(ポリエチレン)粉体などからなる熱融着性接着剤を、次いで透水性調節層を積層させることで、キャリアシート上に、原料繊維と吸着材１２と熱融着性接着剤の混合物および透水性調節層からなるエアレイドウェブが形成される。
【００４２】
ついで、このエアレイドウェブをエアスルー方式により熱風処理することによって、エアレイドウェブを構成している原料繊維、吸着材１２、熱融着性接着剤、透水性調節層を嵩高状態で接着して、その後、キャリアシートを取り去ることにより、図１の環境汚染物質除去シート１０が得られる。
【００４３】
また、透水性調節層は熱風処理後に接着してもよい。具体的には、ホットメルト接着剤などにより、透水性調節層１４を形成するための部材、例えば開孔処理が施された樹脂多層フィルムなどを透水性層１３に積層、接着すればよい。その後、キャリアシートを取り去ることにより、図１の環境汚染物質除去シート１０が得られる。
【００４４】
透水性カバー層を有する環境汚染物質除去シートを製造する場合には、キャリアシートの代わりに、透水性カバー層を形成するためのシート、例えばスパンボンド不織布などをメッシュ状無端ベルト上に繰り出す。ついで、その上にＰＥ（ポリエチレン）粉体などからなる熱融着性接着剤を散布してから、上述のようにエアレイド法のウェブフォーミング機を用いて、エアレイドウェブを形成する。その後、上述のようにエアスルー方式で熱風処理することにより、透水性カバー層を形成するためのシート上に、透水性層を形成するとともに、その片面に透水性カバー層を接着する。そして、透水性カバー層が設けられていない側の面（上面）に、上述のとおり透水性調節層を形成する。
これにより、吸着材を含む透水性層の片面に透水性カバー層が設けられ、反対側の面に透水性調節層が積層した環境汚染物質除去シートを得ることができる。
【００４５】
なお、環境汚染物質除去シート１０における透水性層１３の端面（周端面）は、熱処理（ヒートシール加工）により封緘されていると、吸着材１２の脱落をより防止でき、取扱性に優れる点で好ましい。
【００４６】
＜環境汚染物質除去シートの使用方法＞
防水シート１０は、建造物が破壊されて生じたがれきなどの廃棄物Ｇを屋外に仮置きする際などに、廃棄物Ｇと土壌Ｓとの間に敷かれ、廃棄物仮置き用環境汚染物質除去シートとして好適に使用される。環境汚染物質除去シート１０は、図２に示すように、透水性調節層１４が下方となるように、土壌Ｓの上に敷かれる。そして、敷かれた環境汚染物質除去シート１０の上に、がれきなどの廃棄物Ｇを仮置きする。これにより、雨などの水が廃棄物Ｇに染み込み、廃棄物Ｇに由来する環境汚染物質がこの水に取り込まれた後、汚染水として廃棄物Ｇから流出した際には、環境汚染物質除去シート１０の透水性層１３に含まれる吸着材１２が、汚染水中の環境汚染物質を吸着して汚染水から除去する。そして、環境汚染物質が除去された処理水は、透水性調節層１４を経由して、土壌Ｓへ徐々に移行する。また、仮に、処理水が防水シート１０の周端部から土壌Ｓへと移行したとしても、その処理水は、既に環境汚染物質が低減されたものであるため、土壌Ｓの汚染は抑制される。
【００４７】
なお、環境汚染物質除去シート１０は、図２に示すように、廃棄物仮置き用シートとして単独で使用されてもよいし、他の防水シートと併用されてもよい。他の防水シートと併用する場合には、図３に示すように、他の防水シートＷを環境汚染物質除去シート１０の上に配置することが好ましい。これにより、防水シートＷに穴が開いたり、破れたりした場合でも、その下の環境汚染物質除去シート１０の透水性層１３が汚染水を吸収し、汚染水に含まれる環境汚染物質を吸着材１２で吸着することができる。
また、その際、環境汚染物質除去シート１０が防水シートＷの全周端部から外方に延出するように、環境汚染物質除去シート１０および防水シートＷの面積、形状を設定することが好ましい。このようにすると、汚染水が防水シートＷ上を広がってその周端部から流れ出たとしても、防水シートＷの周端部から延出している環境汚染物質除去シート１０の透水性層１３が汚染水を吸収し、汚染水に含まれる環境汚染物質を吸着材１２で吸着することができる。
なお、図３において、吸着材の図示は略している。
【実施例】
【００４８】
以下、実施例を挙げて、本発明をより具体的に説明するが、本発明はこれら実施例によって限定されるものではない。なお、実施例中に、部数および％により示した量は特に断らない場合は夫々質量部および質量％である。
【００４９】
［実施例１］
透水性カバー層として、走行する無端のメッシュ状コンベア上に繊維径４．３ｄｔｅｘのＰＥＴ単一成分繊維からなる坪量１５ｇ／ｍ２のスパンボンド不織布(1)（東洋紡製、商品名：エクーレ３１５１Ａ）を繰り出し、その上に接着剤となるＰＥ粉体８ｇ／ｍ２を散布し、さらにその上に、透水性層として２成分複合型合成繊維(ＰＥ／ＰＰ、繊維長５ｍｍ、繊度２０ｄｔｅｘ、ＥＳファイバービジョン製、商品名：ＥＳＣ０６５)と粉体状のゼオライト(新東北化学工業製、商品名：ゼオフィル２４６０)を７５：２５の重量比で配合したものを空気中で均一に混合した後にエアレイ方式のウェブフォーミング機により吸気流とともに落下堆積させた。さらにその上に前述と同じＰＥ粉体８ｇ／ｍ２を、次いで透水性調節層として、繊維径３．３ｄｔｅｘの２成分複合型繊維からなる坪量５０ｇ／ｍ２のスパンボンド不織布(2)（ＰＥ／ＰＥＴ、ユニチカ製、商品名：エルベスＳ０５０３ＷＤＯ）を積層させて全体の坪量が５００ｇ／ｍ２となる様にウエブを形成し、該ウェブを温度１４５℃のスルーエアドライヤーを通過させてプレスすることによって、坪量５００ｇ／ｍ２、厚さ５ｍｍ、密度０．１０ｇ／ｃｍ３の乾式不織布を得、環境汚染部室除去用シート１とした。
２００ｍｌ通水時間は２７０分であり、環境汚染物質が吸着材に吸着されるのに十分な時間を確保できた。
【００５０】
［実施例２］
全体の坪量が２８０ｇ／ｍ２となる様にウエブを形成し、坪量２８０ｇ／ｍ２、厚さ２ｍｍ、密度０．１４ｇ／ｃｍ３の乾式不織布とし以外は実施例１と同様の製法で乾式不織布を得、環境汚染部室除去用シート２とした。  ２００ｍｌ通水時間は２５０分であった。
【００５１】
［実施例３］
スパンボンド不織布(2)を繊維径３．３ｄｔｅｘの２成分複合型繊維からなる坪量２０ｇ／ｍ２のスパンボンド不織布（ＰＥ／ＰＥＴ、ユニチカ製、商品名：エルベスＳ０２０３ＷＤＯ）にする以外は実施例１と同様の製法で乾式不織布を得、環境汚染部室除去用シート３とした。  ２００ｍｌ通水時間は１０分であった。
【００５２】
［比較例１］
スパンボンド不織布(2)を繊維径４．３ｄｔｅｘのＰＥＴ単一成分繊維からなる坪量１５ｇ／ｍ２のスパンボンド不織布（東洋紡製、商品名：エクーレ３１５１Ａ）にする以外は実施例１と同様の製法で乾式不織布２を得、環境汚染部室除去用シート４とした。  ２００ｍｌ通水時間は１０秒であり、環境汚染物質が吸着材に吸着されるのに十分な時間を確保できなかった。
【００５３】
［比較例２］
スパンボンド不織布(1)および(2)を繊維径２ｄｔｅｘのＰＥＴ単一成分繊維からなる坪量５０ｇ／ｍ２のスパンボンド不織布（旭化成せんい製、商品名：エルタスＥ０１０５０）にした以外は実施例１と同様の製法で乾式不織布３を得、環境汚染部室除去用シート５とした。  ２００ｍｌ通水時間は２分であり、環境汚染物質が吸着材に吸着されるのに十分な時間を確保できなかった。
【００５４】
以上、得られた５点の環境汚染物質除去シートは、２００ｍｌ通水時間を下記手順によって測定した。  結果を表１に示す。
［２００ｍｌ通水時間］
Ａ４サイズの環境汚染物質除去シートを市販の漏斗に透水性調節層が下になるように置き、中央部を押し込んで凹ませた状態で固定し、その上から２００ｍｌの水を注ぐ。水の全量が下に自重で落ちるまでの時間を測定し、２００ｍｌ通水時間とした。
【００５５】
【表１】
2014166621.tif 000003
【００５６】
以上説明したように、本発明の環境汚染物質除去シートは、吸着材を含む透水性層と、該透水性層の一方の面に積層した透水性調節層とを有することにより、２００ｍｌ通水時間が充分に大きいため、透水性層により汚染水から環境汚染物質を除去できる。そのため、汚染水による土壌汚染を効果的に防止でき、例えば建造物が破壊されて生じるがれきなどの廃棄物が、処分前に屋外で仮置きされる際に廃棄物の下に敷かれる、廃棄物仮置き用環境汚染物質除去シートなどとして好適に使用することが出来る。
【符号の説明】
【００５７】
１０  環境汚染物質除去シート
１１  有機多孔質材料
１２  吸着材
１３  透水性層
１４  透水性調節層
【図１】
2014166621.tif 000004
【図２】
2014166621.tif 000005
【図３】
2014166621.tif 000006